(57)【要約】【課題】  ごわつき感がなく、伸縮しても優れた金属光沢や光輝性を維持し得る伸縮性金属光沢糸及びそれを用いた撚り糸を提供する。【解決手段】  ベースフィルム層１、前記ベースフィルム層１表面に形成された金属薄膜層２及び前記金属薄膜層２表面に形成された薄膜保護層３からなる積層構造を内包する金属光沢糸であって、前記金属薄膜層２が不連続金属薄膜からなると共に前記ベースフィルム層１及び薄膜保護層３が前記以外の他の層構成部材を含めて透明であり且つ伸縮性を有している。【選択図】  図１
2019019432.tif 000002
【特許請求の範囲】
【請求項１】
ベースフィルム層と、前記ベースフィルム層表面に形成された金属薄膜層と、前記金属薄膜層表面に形成された薄膜保護層とからなる積層構造を内包する金属光沢糸であって、前記金属薄膜層が不連続金属薄膜からなると共に前記ベースフィルム層及び薄膜保護層が前記以外の他の層構成部材を含めて透明であり且つ伸縮性を有することを特徴とする伸縮性金属光沢糸。
【請求項２】
請求項１に記載の伸縮性金属光沢糸において、ベースフィルム層の外側に第一着色層が形成されると共に金属薄膜層表面に薄膜保護層を兼ねる第二着色層が形成された層構成を有する伸縮性金属光沢糸。
【請求項３】
請求項１に記載の伸縮性金属光沢糸において、金属薄膜層が二層のベースフィルム層の間に挟まれた層構成を有する伸縮性金属光沢糸。
【請求項４】
請求項３に記載の伸縮性金属光沢糸において、第一ベースフィルム層表面に形成された金属薄膜層の表面に薄膜保護層を兼ねる第二ベースフィルム層が形成された層構成を有する伸縮性金属光沢糸。
【請求項５】
請求項４に記載の伸縮性金属光沢糸において、第一ベースフィルム層表面に前処理用アンダーコート層を兼ねる第一着色層を介して金属薄膜層が形成されると共に前記金属薄膜層表面に薄膜保護層を兼ねる第二着色層を介して第二ベースフィルム層が形成された層構成を有する伸縮性金属光沢糸。
【請求項６】
請求項３に記載の伸縮性金属光沢糸において、ベースフィルム層表面に金属薄膜層が形成されてなる二組の積層体が各金属薄膜層を内側にして接着層を介して貼り合わされると共に前記接着層が各積層体における薄膜保護層を兼ねるようにした層構成を有する伸縮性金属光沢糸。
【請求項７】
請求項６に記載の伸縮性金属光沢糸において、各ベースフィルム層に前処理用アンダーコート層を兼ねる着色層を介して金属薄膜層が形成された層構成を有する伸縮性金属光沢糸。
【請求項８】
請求項１〜７の何れかに記載の伸縮性金属光沢糸において、不連続金属薄膜からなる金属薄膜層が真空蒸着法により形成された伸縮性金属光沢糸。
【請求項９】
請求項１〜８の何れかに記載の伸縮性金属光沢糸において、不連続金属薄膜からなる金属薄膜層の形成にインジウム（Ｉn）及びスズ（Ｓn）から選ばれた一種の金属が使用された伸縮性金属光沢糸。
【請求項１０】
請求項１〜９の何れかに記載の伸縮性金属光沢糸において、ベースフィルム層が、ポリウレタン系の透明伸縮性プラスチックフィルムからなる伸縮性金属光沢糸。
【請求項１１】
請求項１〜１０の何れかに記載の伸縮性金属光沢糸が無芯巻き又は他の糸との合撚で撚られてなる撚り糸。
【発明の詳細な説明】
【技術分野】
【０００１】
本発明は、伸縮しても金属光沢を良好且つ安定に維持し得る伸縮性金属光沢糸及びそれを用いた撚り糸に関する。
【背景技術】
【０００２】
金属光沢糸として、ポリエステルフィルム等のプラスチックフィルムからなるベースフィルム層と、前記ベースフィルム層表面にアルミニウム、純銀その他の金属を用いて真空蒸着法等により形成された金属薄膜層と、前記金属薄膜層表面に形成された薄膜保護層とからなる積層構造を有する平箔糸やこれを用いた撚り糸が従来周知であり、これらは織物、編物、刺繍物、縫製物等の素材に光輝な金属光沢を付与するために広く使用されている。
【０００３】
しかしながら、従来の前記金属光沢糸の場合、これが一度引き伸ばされるとその金属薄膜に多数の不可逆的なクラックが入ってしまい、前記引き伸ばし時のみならず引き伸ばしの解除後も、即ち伸縮何れの状態の時も金属光沢や光輝性が著しく鈍化することから、このような金属光沢糸を、昨今成長の著しい服飾分野である、ストレッチ性のある衣服類等の素材に適用することが困難であった。
【０００４】
前記問題に対しては、例えば、特開昭６０−５９１４６号公報に、ラメ糸のような光沢扁平糸にポリウレタン系弾性繊維等の弾性糸を伸長させた状態で巻き付けた後、弾性糸の弾性収縮により前記光沢扁平糸を波状に屈曲するよう縮ませて、これに弾性糸が絡みついた状態とし、それによって伸縮性を付与された装飾糸が既に開示されている（特許文献１）。
【０００５】
また、特開平１０−１８３３号公報には、ポリウレタン系弾性繊維等の弾性糸からなる芯糸に、これを一定長に伸ばした状態で、金銀糸やラメ糸等の箔糸を一方向に巻き付けて撚糸し、その上から他の糸を逆方向に巻き付け、或いは一定長に伸ばした状態の弾性糸と金銀糸やラメ糸等の箔糸とを引き揃えてなる芯糸に他の糸を巻き付けてなり、芯糸として使用した弾性糸の伸長を解いた状態で弾性糸の周囲に金銀糸やラメ糸等の箔糸がループを形成するようにすることにより伸縮自在となるようにした意匠糸が既に開示されている（特許文献２）。
【０００６】
しかしながら、従来公知の前記伸縮性装飾糸等は、金属光沢と伸縮性の両要素を確保するために、金銀糸やラメ糸等の箔糸とポリウレタン系弾性繊維等の弾性糸の一方を他方に絡ませ或いは巻き付ける等して合撚したものであることから、各々特有の風合いを発揮し得るとしても、金属光沢や光輝性の不足は免れず、ごわつき感もあり、またそれらの問題点のために用途も大きく限定されるものであった。
【先行技術文献】
【特許文献】
【０００７】
【特許文献１】特開昭６０−５９１４６号公報
【特許文献２】特開平１０−１８３３号公報
【特許文献３】特許第５２９４３１２号公報
【特許文献４】特許第５７８３０４８号公報
【発明の概要】
【発明が解決しようとする課題】
【０００８】
本発明の課題は、前記問題点に鑑み、ごわつき感がなく、伸縮しても優れた金属光沢や光輝性を維持し得る伸縮性金属光沢糸及びそれを用いた撚り糸を提供することにある。
【課題を解決するための手段】
【０００９】
本発明に係る伸縮性金属光沢糸は、請求項１に記載のように、ベースフィルム層と、前記ベースフィルム層表面に形成された金属薄膜層と、前記金属薄膜層表面に形成された薄膜保護層とからなる積層構造を内包する金属光沢糸であって、前記金属薄膜層が不連続金属薄膜からなると共に前記ベースフィルム層及び薄膜保護層が前記以外の他の層構成部材を含めて透明であり且つ伸縮性を有することを特徴としている。
【００１０】
前記伸縮性金属光沢糸は、透明且つ伸縮性のベースフィルム層と、前記ベースフィルム層表面に形成された、不連続金属薄膜からなる金属薄膜層と、前記金属薄膜層表面に形成された透明且つ伸縮性の薄膜保護層とからなる積層構造を内包する金属薄膜形成フィルムを細幅に裁断して製造される。
【００１１】
前記伸縮性金属光沢糸の層構成として、ベースフィルム層、金属薄膜層及び薄膜保護層からなる積層構造を内包する種々の層構成が実施可能である。ベースフィルム層を一層備えた層構成として、例えば、ベースフィルム層と、前記ベースフィルム層表面に形成された金属薄膜層と、前記金属薄膜層表面に形成された薄膜保護層からなる通常の層構成や該層構成の範囲内で一部態様を変形させた層構成を採用することができる。また、前記層構成のものに着色された金属光沢を与えるために、例えば、請求項２に記載のように、前記層構成におけるベースフィルム層の外側に第一着色層が形成されると共に前記金属薄膜層表面に薄膜保護層を兼ねる第二着色層が形成された層構成や該層構成の範囲内で一部態様を変形させた層構成を採用することができる。なお、前記ベースフィルム層への第一着色層の形成に代えて、ベースフィルム層自体に所要の染色を施すことも可能である。
【００１２】
また、前記伸縮性金属光沢糸の層構成として、請求項３に記載のように、金属薄膜層等が二層のベースフィルム層の間に挟まれた層構成を採用することができる。前記層構成として、例えば、請求項４に記載のように、第一ベースフィルム層表面に形成された金属薄膜層の表面に薄膜保護層を兼ねる第二ベースフィルム層が形成された層構成や該層構成の範囲内で一部態様を変形させた層構成を採用することができる。また、前記層構成のものに着色された金属光沢を与えるために、例えば、請求項５に記載のように、第一ベースフィルム層表面に前処理用アンダーコート層を兼ねる第一着色層を介して金属薄膜層が形成されると共に前記金属薄膜層表面に薄膜保護層を兼ねる第二着色層を介して第二ベースフィルム層が形成された層構成や該層構成の範囲内で一部態様を変形させた層構成を採用することができる。なお、前記第一着色層及び第二着色層の形成に代えて、第一ベースフィルム層自体及び第二ベースフィルム層自体に各々所要の染色を施すことも可能である。
【００１３】
さらに、前記金属薄膜層等が二層のベースフィルム層の間に挟まれた別態様の層構成として、例えば、請求項６に記載のように、ベースフィルム層表面に金属薄膜層が形成されてなる二組の積層体が各金属薄膜層を内側にして接着層を介して貼り合わされると共に前記接着層が各積層体における薄膜保護層を兼ねるようにした層構成や該層構成の範囲内で一部態様を変形させた層構成を採用することができる。また、前記層構成のものに着色された金属光沢を与えるために、請求項７に記載のように、各ベースフィルム層に前処理用アンダーコート層を兼ねる着色層を介して金属薄膜層が形成された層構成や該層構成の範囲内で一部態様を変形させた層構成を採用することができる。なお、前記各ベースフィルム層への着色層の形成に代えて、各ベースフィルム層自体に所要の染色を施すことも可能である。
【００１４】
前記ベースフィルム層への金属薄膜形成に際しては、必要に応じて、前記のようなアンダーコート層の下地塗布の他、コロナ放電その他のプラズマ表面処理等が前処理として施される。また、トップコート層としての前記薄膜保護層や着色層等の形成に、必要に応じて、例えば溶液コーティングやドライラミネート等が使用される。
【００１５】
前記不連続金属薄膜からなる金属薄膜層は、金属薄膜形成工程において金属原子を被形成体である前記ベースフィルム層表面やアンダーコート層表面に付着させて核成長させる際に、成長中の各核どうしが未だ接触せずに連続していない核成長の初期段階で薄膜形成操作を止めることにより形成され、この層はベースフィルム層の伸縮に際してもクラックを生じることなく柔軟に追従、対応することが可能である。前記不連続金属薄膜からなる金属薄膜層は、種々の金属薄膜形成法により形成され得るが、例えば、請求項８に記載のように、公知の真空蒸着法により好適に形成される。前記不連続金属薄膜からなる金属薄膜層には、例えば、請求項９に記載のように、インジウム（Ｉn）及びスズ（Ｓn）から選ばれた一種の金属が好適に使用されるが、特にインジウム（Ｉn）を使用すると、明るく白みがかった不連続金属薄膜が得られる。
【００１６】
前記不連続金属薄膜からなる金属薄膜層については、従来、非導電性且つ電波反射性を有すると共に光沢に深みを持たせる加飾効果を奏すること等が知られていたが（特許文献３及び４）、本発明は、この層が、ベースフィルム層の伸縮に際してもクラックを生じることなく柔軟に追従、対応し、優れた金属光沢や光輝性を維持し得る点に着目することにより完成されたものである。
【００１７】
前記ベースフィルム層としては、例えば、請求項１０に記載のように、ポリウレタン系の透明伸縮性プラスチックフィルムが好適に使用される。前記薄膜保護層、アンダーコート層、着色層等には、例えば、アルキッド樹脂、エポキシ樹脂、ポリウレタン樹脂、アクリル樹脂等の種々の樹脂やラックニス、油性ワニス、ラッカー等の塗料から透明であり且つ伸縮性を有するものが適宜選択される。
【００１８】
前記伸縮性金属光沢糸は、従来の平金銀糸や平箔糸等と同様の態様で使用可能であり、例えば、そのまま平箔の状態で、或いは請求項１１に記載のように、無芯巻きで、又は他の伸縮性金属光沢糸、弾性糸、フィラメント糸、撚り糸等の糸と、丸撚り、蛇腹撚り、たすき撚り、羽衣撚りその他の種々の態様で合撚して撚られた撚り糸として使用される。前記伸縮性金属光沢糸が特に他の伸縮性金属光沢糸や弾性糸等の伸縮性糸と合撚して撚られた撚り糸は、伸縮性に優れたものとなる。
【発明の効果】
【００１９】
請求項１に係る発明によれば、ごわつき感がなく、伸縮しても優れた金属光沢や光輝性を維持し得る伸縮性金属光沢糸を提供することができる。
【００２０】
請求項２に係る発明によれば、一層のベースフィルム層を備えた層構成を有する伸縮性金属光沢糸に着色された金属光沢を与えることができる。
【００２１】
請求項３に係る発明によれば、薄く脆弱な金属薄膜層等が二層のベースフィルム層の間に挟まれて保護される層構成を有することから、摩擦堅牢度や耐薬品性等に優れた伸縮性金属光沢糸を提供することができる。請求項４に係る発明によれば、前請求項に記載の層構成を容易に実現することができる。請求項５に係る発明によれば、前請求項に記載の層構成を有する伸縮性金属光沢糸に着色された金属光沢を与えることができる。
【００２２】
請求項６に係る発明によれば、請求項３に係る発明の層構成を効果的に実現することができる。請求項７に係る発明によれば、前請求項に記載の層構成を有する伸縮性金属光沢糸に着色された金属光沢を与えることができる。
【００２３】
請求項８に係る発明によれば、不連続金属薄膜からなる金属薄膜層を周知の金属薄膜形成法である真空蒸着法により形成することができる。請求項９に係る発明によれば、不連続金属薄膜からなる金属薄膜層の形成に好適な金属としてインジウム（Ｉn）又はスズ（Ｓn）を用いた伸縮性金属光沢糸を提供することができる。
【００２４】
請求項１０に係る発明によれば、ベースフィルム層として好適なポリウレタン系の透明伸縮性プラスチックフィルムを用いた伸縮性金属光沢糸を提供することができる。
【００２５】
請求項１１に係る発明によれば、前記伸縮性金属光沢糸を用いた種々の態様の撚り糸として幅広い用途に対応することが可能である。
【図面の簡単な説明】
【００２６】
【図１】図１は、本発明に係る伸縮性金属光沢糸が内包する基本的な積層構造を示す断面図である。
【図２】図２（Ａ）及び（Ｂ）は、本発明の実施例1に係る、ベースフィルム層を一層備えた伸縮性金属光沢糸における着色層なし及び着色層ありの各状態の層構成を示す断面図である。
【図３】図３（Ａ）及び（Ｂ）は、本発明の実施例２に係る、金属薄膜層が二層のベースフィルム層の間に挟まれた伸縮性金属光沢糸における着色層なし及び着色層ありの各状態の層構成を示す断面図である。
【図４】図４（Ａ）及び（Ｂ）は、本発明の実施例３に係る、金属薄膜層が二層のベースフィルム層の間に挟まれた別態様の伸縮性金属光沢糸における着色層なし及び着色層ありの各状態の層構成を示す断面図である。
【発明を実施するための形態】
【００２７】
本発明に係る伸縮性金属光沢糸ＭＹは、図１に示すように、ベースフィルム層１、前記ベースフィルム層１表面に形成された金属薄膜層２及び前記金属薄膜層２表面に形成された薄膜保護層３からなる積層構造ＬＳを内包してなり、前記金属薄膜層２が不連続金属薄膜からなると共に前記ベースフィルム層１及び薄膜保護層３が前記以外の他の層構成部材を含めて透明であり且つ伸縮性を有している。なお、前記他の層構成部材に属する例えば着色層や接着層等は、以下の実施例において現出することになる。
【００２８】
本発明に係る伸縮性金属光沢糸ＭＹは、以下の実施例に示すように、前記の基本的な積層構造に基づいて種々の層構成が実施可能である。なお、以下の実施例において、各種の層構成部材の形成に必要に応じてドライラミネートが使用されるが、その場合の層構成部材は図面の複雑化を避けるために一層のみの状態で図示され、接着層の図示は省略される。
【実施例１】
【００２９】
本発明の実施例1に係る伸縮性金属光沢糸ＭＹ１は、図２（Ａ）に示すように、透明且つ伸縮性のベースフィルム層１と、前記ベースフィルム層１表面に形成された不連続金属薄膜からなる金属薄膜層２と、前記金属薄膜層２表面に形成された透明且つ伸縮性の薄膜保護層３とから構成される。
【００３０】
前記伸縮性金属光沢糸ＭＹ１に着色を施した伸縮性金属光沢糸ＭＹ２は、図２（Ｂ）に示すように、透明且つ伸縮性のベースフィルム層１と、前記ベースフィルム層１外側に形成された透明且つ伸縮性の第一着色層４ａと、前記ベースフィルム層１表面に形成された不連続金属薄膜からなる金属薄膜層２と、前記金属薄膜層２表面に形成された、薄膜保護層を兼ねる透明且つ伸縮性の第二着色層４ｂとから構成される。
【００３１】
前記金属薄膜形成に際しては、必要に応じて、前記ベースフィルム層１に、前処理用アンダーコート層の下地塗布やコロナ放電その他のプラズマ表面処理等が前処理として施される。また、前記薄膜保護層３、第一着色層４ａ及び前記薄膜保護層を兼ねる第二着色層４ｂ等の形成には、溶液コーティングやドライラミネート等が好適に使用される。
【００３２】
なお、前記ベースフィルム層１外側への第一着色層４ａの形成に代えて、該ベースフィルム層１表面に、前処理用アンダーコート層を兼ねる第一着色層４ａを介して不連続金属薄膜からなる金属薄膜層２を形成することも可能である。また、前記ベースフィルム層１外側又は内側への第一着色層４ａの形成に代えて、ベースフィルム層１自体に所要の染色を施すことも可能である。
【実施例２】
【００３３】
本発明の実施例２に係る伸縮性金属光沢糸ＭＹ３は、図３（Ａ）に示すように、透明且つ伸縮性の第一ベースフィルム層１ａと、前記第一ベースフィルム層１ａ表面に形成された不連続金属薄膜からなる金属薄膜層２と、前記金属薄膜層２表面に形成された、薄膜保護層を兼ねる透明且つ伸縮性の第二ベースフィルム層１ｂとから構成される。
【００３４】
前記伸縮性金属光沢糸ＭＹ３に着色を施した伸縮性金属光沢糸ＭＹ４は、図３（Ｂ）に示すように、透明且つ伸縮性の第一ベースフィルム層１１ａと、前記第一ベースフィルム層１１ａ表面に前処理用アンダーコート層を兼ねる透明且つ伸縮性の第一着色層１４ａを介して形成された、不連続金属薄膜からなる金属薄膜層２と、前記金属薄膜層２表面に薄膜保護層を兼ねる透明且つ伸縮性の第二着色層１４ｂを介して形成された透明且つ伸縮性の第二ベースフィルム層１１ｂとから構成される。
【００３５】
本実施例に係る伸縮性金属光沢糸ＭＹ３〜４は、薄く脆弱な金属薄膜層２や第一着色層１４ａ及び第二着色層１４ｂが第一ベースフィルム層１ａ、１１ａと第二ベースフィルム層１ｂ、１１ｂの間に挟まれて保護される層構成を有することから、摩擦堅牢度や耐薬品性等に優れたものとなる。
【００３６】
前記金属薄膜形成に際しては、前記第一ベースフィルム層１１ａ表面への前処理用アンダーコート層を兼ねる透明且つ伸縮性の第一着色層１４ａの形成に、溶液コーティング等が好適に使用される。また、前記薄膜保護層を兼ねる第二着色層１４ｂの形成には、溶液コーティングやドライラミネート等が好適に使用され、第二ベースフィルム層１１ｂの形成には、ドライラミネート等が好適に使用される。
【００３７】
なお、前記第一ベースフィルム層１１ａへの第一着色層１４ａの形成や金属薄膜層２表面への第二着色層１４ｂの形成に代えて、第一ベースフィルム層１１ａ及び第二ベースフィルム層１１ｂ自体に所要の染色を施すことも可能である。
【実施例３】
【００３８】
本発明の実施例３に係る伸縮性金属光沢糸ＭＹ５は、図４（Ａ）に示すように、透明且つ伸縮性の第一ベースフィルム層１ａ表面に不連続金属薄膜からなる第一金属薄膜層２ａが形成されてなる第一積層体と、透明且つ伸縮性の第二ベースフィルム層１ｂ表面に不連続金属薄膜からなる第二金属薄膜層２ｂが形成されてなる第二積層体が各々の第一金属薄膜層２ａと第二金属薄膜層２ｂを内側にして、透明且つ伸縮性の接着層５を介して貼り合わされると共に前記接着層５が第一積層体及び第二積層体における薄膜保護層を兼ねるようにして構成される。
【００３９】
前記伸縮性金属光沢糸ＭＹ５に着色を施した伸縮性金属光沢糸ＭＹ６は、図４（Ｂ）に示すように、透明且つ伸縮性の第一ベースフィルム層１１ａ表面に前処理用アンダーコート層を兼ねる第一着色層２４ａを介して不連続金属薄膜からなる第一金属薄膜層２ａが形成されてなる第一積層体と、透明且つ伸縮性の第二ベースフィルム層１１ｂ表面に前処理用アンダーコート層を兼ねる第二着色層２４ｂを介して不連続金属薄膜からなる第二金属薄膜層２ｂが形成されてなる第二積層体が各々の第一金属薄膜層２ａと第二金属薄膜層２ｂを内側にして、透明且つ伸縮性の接着層５を介して貼り合わされると共に前記接着層５が第一積層体及び第二積層体における薄膜保護層を兼ねるようにして構成される。
【００４０】
本実施例に係る伸縮性金属光沢糸ＭＹ５〜６もまた、薄く脆弱な第一金属薄膜層２ａ及び第二金属薄膜層２ｂや第一着色層２４ａ及び第二着色層２４ｂ等が第一ベースフィルム層１ａ、１１ａと第二ベースフィルム層１ｂ、１１ｂの間に挟まれて保護される層構成を有することから、摩擦堅牢度や耐薬品性等に優れたものとなる。
【００４１】
前記金属薄膜形成に際しては、前記第一ベースフィルム層１１ａ及び第二ベースフィルム層１１ｂへの前処理用アンダーコート層を兼ねる第一着色層２４ａ及び第二着色層２４ｂの形成に、溶液コーティング等が好適に使用される。また、前記第一積層体及び第二積層体における薄膜保護層を兼ねる接着層５の形成にも、溶液コーティング等が好適に使用される。
【００４２】
また、前記第一ベースフィルム層１１ａ及び第二ベースフィルム層１１ｂへの第一着色層２４ａ及び第二着色層２４ｂの各形成に代えて、第一ベースフィルム層１１ａ及び第二ベースフィルム層１１ｂ自体に所要の染色を施すことも可能である。
【００４３】
なお、本発明は、前記実施形態に限定されるものではなく、本発明の目的と特許請求の範囲に記載された範囲内において、種々の変形、組合せ等による前記以外の多くの広範な実施態様が実施可能である。
【符号の説明】
【００４４】
ＭＹ  伸縮性金属光沢糸
ＭＹ１〜６  伸縮性金属光沢糸
ＬＳ  積層構造
１  ベースフィルム層
１ａ  第一ベースフィルム層
１ｂ  第二ベースフィルム層（兼薄膜保護層）
１１ａ  第一ベースフィルム層
１１ｂ  第二ベースフィルム層
２  不連続金属薄膜からなる金属薄膜層
２ａ  不連続金属薄膜からなる第一金属薄膜層
２ｂ  不連続金属薄膜からなる第二金属薄膜層
３  薄膜保護層
４ａ  第一着色層
４ｂ  第二着色層（兼薄膜保護層）
１４ａ  第一着色層（兼前処理用アンダーコート）
１４ｂ  第二着色層（兼薄膜保護層）
２４ａ  第一着色層（兼前処理用アンダーコート）
２４ｂ  第二着色層（兼前処理用アンダーコート）
５  接着層（兼薄膜保護層）
【図１】
2019019432.tif 000003
【図２】
2019019432.tif 000004
【図３】
2019019432.tif 000005
【図４】
2019019432.tif 000006